Matériau de cathode revêtu d’une substance contenant du phosphore de formule chimique (1-x)Li 1+a (Ni (1-m-n) Co n Mn m ) 1-b M b M’ y O 2-y ·xM’’ c PO z , dans lequel M est au moins un sélectionné dans le groupe consistant en Ba, La, Ti, Zr, V, Nb, Cu, Mg, B, S, Sr, Al, Sc, Y, Ga, Zn, W, Mo, Si, Sb, et Ca ; 0 ≤ a ≤ 0,1, 0 M’ est un ou deux sélectionnés dans le groupe consistant en F, Se, et S, et 0,0001 ≤ y ≤ 0,1 ; et M’’ est au moins un sélectionné dans le groupe consistant en La, Al, Ti, Y, Zr, Co, Ni, Mn, Mg, et B. Procédé de préparation du matériau de cathode revêtu d’une substance contenant du phosphore selon la revendication 1, comprenant les étapes suivantes : une étape de préparation d’un matériau de substrat : mélanger et agiter parfaitement une source de lithium, un précurseur, un composé contenant M et une substance contenant M’, et calciner et broyer le mélange résultant pour obtenir un matériau de substrat ; étape de préparation d’une suspension de substance contenant du phosphore : S1 : mélanger parfaitement une source de lithium, une source de phosphore et une substance contenant M’’, et calciner et broyer le mélange résultant pour obtenir une poudre contenant du phosphore et S2 : ajouter la poudre contenant du phosphore obtenue dans S1 à de l’eau désionisée, et agiter parfaitement pour obtenir la suspension de substance contenant du phosphore ; et étape de préparation du matériau de cathode revêtu d’une substance contenant du phosphore : pulvériser et étaler la suspension de substance contenant du phosphore sur le matériau de substrat en rotation, mélanger parfaitement, et fritter et broyer pour obtenir le matériau de cathode revêtu d’une substance contenant du phosphore. Procédé de préparation selon la revendication 2, dans lequel au moins un sélectionné dans le groupe consistant en (a) à (e) : (a) la source de lithium est au moins une sélectionnée dans le groupe consistant en l’hydroxyde de lithium, le carbonate de lithium et l’oxalate de lithium ; (b) le précurseur est un composé comprenant au moins un élément sélectionné dans le groupe consistant en le nickel, le cobalt et le manganèse, et le composé est un sélectionné dans le groupe consistant en un oxyde, un hydroxyde, un carbonate et un oxyhydroxyde ; (c) le composé contenant M est au moins un sélectionné dans le groupe consistant en un oxyde contenant M, un hydroxyde contenant M, un acétate contenant M et un carbonate contenant M, et M est au moins un sélectionné dans le groupe consistant en Ba, La, Ti, Zr, V, Nb, Cu, Mg, B, S, Sr, Al, Sc, Y, Ga, Zn, W, Mo, Si, Sb, et Ca ; (d) la substance contenant M’ est au moins une sélectionnée dans le groupe consistant en un oxyde contenant M’, un fluorure contenant M’, un sel de lithium contenant M’ et un élément M’, et M’ est un ou deux sélectionnés dans le groupe consistant en F, Se et S ; et (e) la substance contenant M’’ est au moins une sélectionnée dans le groupe consistant en un oxyde contenant M’’, un hydroxyde contenant M’’, un carbonate contenant M’’ et un oxyhydroxyde contenant M’’, et M’’ est au moins un sélectionné dans le groupe consistant en La, Al, Ti, Y, Zr, Co, Ni, Mn, Mg, et B. Procédé de préparation selon la revendication 2, dans lequel la calcination pour obtenir le matériau de substrat est effectuée à 800 °C à 1100 °C pendant 8 h à 12 h. Procédé de préparation selon la revendication 2, dans lequel la calcination pour obtenir la poudre contenant du phosphore est effectuée à 500 °C à 700 °C pendant 3 h à 6 h. Procédé de préparation selon la revendication 2, dans lequel la poudre contenant du phosphore présente une taille de particule de 10 nm à 500 nm. Procédé de préparation selon la revendication 2, dans lequel un rapport en poids de la poudre contenant du phosphore par rapport à l’eau désionisée est de 1:5 à 1:50. Procédé de préparation selon la revendication 2, dans lequel le frittage pour obtenir le matériau de cathode revêtu d’une substance contenant du phosphore est effectué à 300 °C à 800 °C pendant 3 h à 8 h. Batterie au lithium comprenant le matériau de cathode revêtu d’une substance contenant du phosphore selon la revendication 1. Dispositif de stockage d’énergie électrochimique comprenant le matériau de cathode revêtu d’une substance contenant du phosphore selon la revendication 1 ou la batterie au lithium selon la revendication 9.